(57)【要約】【課題】  充放電サイクル特性に優れた扁平形アルカリ二次電池を提供する。【解決手段】  本発明の扁平形アルカリ二次電池は、外装缶、封口板およびガスケットにより密閉された容器内に、正極、負極およびセパレータを収容してなり、前記負極は、活物質として亜鉛粒子を含有しており、前記外装缶の内底面と前記ガスケットの底面との間に、前記正極の周縁部が配置されており、前記セパレータの周縁部が、前記ガスケットと前記封口板との間に挟まれて固定されており、前記亜鉛粒子が、前記封口板と前記セパレータとの間に形成された空間内に収容されていることを特徴とするものである。【選択図】  図３
2020187849.tif 000002
【特許請求の範囲】
【請求項１】
外装缶、封口板およびガスケットにより密閉された容器内に、正極、負極およびセパレータを収容した扁平形アルカリ二次電池であって、
前記負極は、活物質として亜鉛粒子を含有しており、
前記外装缶の内底面と前記ガスケットの底面との間に、前記正極の周縁部が配置されており、
前記セパレータの周縁部が、前記ガスケットと前記封口板との間に挟まれて固定されており、
前記亜鉛粒子が、前記封口板と前記セパレータとの間に形成された空間内に収容されていることを特徴とする扁平形アルカリ二次電池。
【請求項２】
外装缶、封口板およびガスケットにより密閉された容器内に、正極、負極およびセパレータを収容した扁平形アルカリ二次電池であって、
前記負極は、活物質として亜鉛粒子を含有しており、
前記外装缶の内底面と前記ガスケットの底面との間に、前記正極の周縁部が配置されており、
前記セパレータが２枚以上の膜で構成された積層体であり、
前記積層体のうちの少なくとも最も負極側に位置する膜の周縁部が、前記ガスケットと前記封口板との間に挟まれて固定されており、
前記亜鉛粒子が、前記封口板と前記セパレータの最も負極側に位置する膜との間に形成された空間内に収容されていることを特徴とする扁平形アルカリ二次電池。
【請求項３】
前記セパレータとして、アニオン伝導性膜を有する請求項１または２に記載の扁平形アルカリ二次電池。
【発明の詳細な説明】
【技術分野】
【０００１】
本発明は、充放電サイクル特性に優れた扁平形アルカリ二次電池に関するものである。
【背景技術】
【０００２】
ボタン形やコイン形などと称される扁平形のアルカリ電池においては、外装缶内に正極が配置され、封口缶内に亜鉛粒子を負極活物質とする負極が配置され、正極と負極の間にセパレータが配置され、セパレータおよび正極の周縁部をガスケットで押圧して封止する構造が採用されている。
【０００３】
また、扁平形アルカリ電池を二次電池の構成とすることも検討されており、正極活物質として銀の酸化物やニッケルの酸化物を用いた二次電池も提案されている。
【０００４】
前記二次電池では、充放電サイクルの経過に伴い、亜鉛のデンドライトが形成され、やがてセパレータの空孔を突き抜けて正極との間で短絡を生じることが問題とされており、充放電サイクル特性の改善のためには、亜鉛のデンドライトの成長を抑制することが必要とされている。
【０００５】
これに対し、セパレータとして、アニオン伝導性膜などの、亜鉛のデンドライトを貫通させ難い膜を用いることが提案されている（特許文献１、２など）。さらに、前記アニオン伝導性膜の使用により、セパレータの空孔内で亜鉛のデンドライトが成長して正極との短絡に至る問題を防ぐことができ、アルカリ二次電池の充放電サイクル特性を改善できることも判明している（特許文献３）。
【先行技術文献】
【特許文献】
【０００６】
【特許文献１】特開２０１６−１５２０８２号公報
【特許文献２】特表２０１１−５１５８２１号公報
【特許文献３】国際公開第２０１７／４７６２８号
【発明の概要】
【発明が解決しようとする課題】
【０００７】
しかし、本発明者らの検討によれば、前記アニオン伝導性膜を用いた場合であっても、充放電サイクルを繰り返した場合に短絡に至るケースがあることが明らかとなった。
【０００８】
セパレータおよび正極の周縁部がガスケットの底面で押圧される構造の扁平形電池では、電池の作製直後は、前記周縁部の押圧力が充分大きく隙間がないため、負極に亜鉛のデンドライトが生成したとしても、セパレータの外周方向に向かって負極からデンドライトが成長し難く、短絡を生じ難くなっている。
【０００９】
しかし、電池の充放電を繰り返すと、正極の膨張および収縮が繰り返され、これによりセパレータの周縁部において、セパレータとガスケットとの間に隙間が生じやすくなり、負極からセパレータの外周方向にデンドライトが成長し、これが正極を内填する外装缶（正極缶）の内側面に達するなどにより、正極の周縁部近傍において短絡を生じる場合があることが明らかとなった。
【００１０】
本発明は、前記課題を解決するためになされたものであり、正極の周縁部近傍における短絡を防ぎ、扁平形アルカリ二次電池の充放電サイクル特性を向上させることを目的とする。
【課題を解決するための手段】
【００１１】
本発明の扁平形アルカリ二次電池は、外装缶、封口板およびガスケットにより密閉された容器内に、正極、負極およびセパレータを収容してなり、前記負極は、活物質として亜鉛粒子を含有しており、前記外装缶の内底面と前記ガスケットの底面との間に、前記正極の周縁部が配置されており、前記セパレータの周縁部が、前記ガスケットと前記封口板との間に挟まれて固定されており、前記亜鉛粒子が、前記封口板と前記セパレータとの間に形成された空間内に収容されていることを特徴とするものである。
【００１２】
また、本発明の扁平形アルカリ二次電池の前記とは別の態様は、外装缶、封口板およびガスケットにより密閉された容器内に、正極、負極およびセパレータを収容してなり、前記負極は、活物質として亜鉛粒子を含有しており、前記外装缶の内底面と前記ガスケットの底面との間に、前記正極の周縁部が配置されており、前記セパレータが２枚以上の膜で構成された積層体であり、前記積層体のうちの少なくとも最も負極側に位置する膜の周縁部が、前記ガスケットと前記封口板との間に挟まれて固定されており、前記亜鉛粒子が、前記封口板と前記セパレータの最も負極側に位置する膜との間に形成された空間内に収容されていることを特徴とするものである。
【００１３】
電池業界においては、高さより径の方が大きい扁平形電池をコイン形電池と呼んだり、ボタン形電池と呼んだりしているが、そのコイン形電池とボタン形電池との間に明確な差はなく、本発明の扁平形アルカリ電池には、コイン形電池、ボタン形電池のいずれもが含まれる。
【発明の効果】
【００１４】
本発明によれば、充放電サイクル特性に優れた扁平形アルカリ二次電池を提供することができる。
【図面の簡単な説明】
【００１５】
【図１】従来の扁平形アルカリ二次電池の一例を模式的に表す縦断面図である。
【図２】本発明の扁平形アルカリ二次電池の一例を模式的に表す縦断面図である。
【図３】本発明の扁平形アルカリ二次電池の他の例を模式的に表す縦断面図である。
【図４】実施例および比較例の扁平形アルカリ二次電池の充放電サイクル特性の評価結果を示すグラフである。
【発明を実施するための形態】
【００１６】
図１に、従来の扁平形アルカリ二次電池の一例を模式的に表す縦断面図を示す。扁平形アルカリ二次電池１００においては、正極４およびセパレータ６を内填した外装缶２の開口部に、負極５を内填した封口板３が、断面Ｌ字状で環状のガスケット（樹脂製ガスケット）８を介して嵌合しており、外装缶２の開口端部が内方に締め付けられ、これによりガスケット７が封口板３に当接することで、外装缶２の開口部が封口されて電池内部が密閉構造となっている。すなわち、図１に示す電池では、外装缶２、封口板３およびガスケット７からなる電池容器内の空間（密閉空間）に、正極４、負極５およびセパレータ６を含む発電要素が装填されており、さらにアルカリ電解質（図示しない）が注入され、セパレータに保持されている。そして、外装缶２は正極端子を兼ね、封口板３は負極端子を兼ねている。
【００１７】
なお、図１に示す扁平形アルカリ二次電池１００においては、セパレータ６が、２枚の膜６１、６２により構成された積層体である。
【００１８】
また、図１に示す扁平形アルカリ二次電池１００においては、外装缶２の内底面とガスケット７の底面との間に、正極４の周縁部が配置されている。
【００１９】
図１に示す構造の扁平形アルカリ二次電池１００においては、前記の通り、充放電を繰り返すことでセパレータ６とガスケット７との間に隙間が生じると、負極５において形成され得るデンドライトが、この隙間を通るように成長して、正極端子を兼ねる外装缶２の内面にまで到達して短絡を引き起こす虞がある。
【００２０】
そこで、本発明の扁平形アルカリ二次電池においては、セパレータの周縁部を、ガスケットと封口板との間に挟んで固定し、負極活物質として機能する亜鉛粒子を、封口板とセパレータとの間に形成された空間内に収容するように構成した。
【００２１】
図２に、本発明の扁平形アルカリ二次電池の一例を模式的に表す縦断面図を示す。図２では、図１の扁平形アルカリ二次電池と機能が共通する構成要素には、同じ符号を付して重複説明を避ける（後記の図３においても同様である）。
【００２２】
図２に示す扁平形アルカリ二次電池１においては、セパレータ６を構成する２枚の膜６１、６２のうち、最も負極５側に位置する膜６２の周縁部が、ガスケット７と封口板３との間に挟まれて固定されており、負極５（亜鉛粒子を含む負極５。負極の詳細は後述する。）が、封口板３とセパレータを構成する膜６２との間に収容されている。
【００２３】
このようにセパレータを配置した場合、電池の充放電を繰り返すことでセパレータとガスケットとの間に隙間が生じたとしても、負極で生じたデンドライトがその隙間を通って成長して外装缶の内面に到達することを防止できるため、前記の隙間の発生に起因する電池の短絡を抑制することができる。よって、本発明の扁平形アルカリ二次電池は、充放電サイクル特性に優れたものとなる。
【００２４】
図３に、本発明の扁平形アルカリ二次電池の他の例を模式的に表す縦断面図を示す。図３に示す扁平形アルカリ二次電池１０は、セパレータ６の周縁部、すなわち、セパレータ６を構成する２枚の膜６１、６２の両者の周縁部が、ガスケット７と封口板３との間に挟まれて固定されている例である。
【００２５】
本発明の扁平形アルカリ二次電池は、セパレータが１枚の膜で構成されていてもよく、２枚以上の膜で構成された積層体であってもよい。セパレータが１枚の膜で構成されている場合には、その周縁部をガスケットと封口板との間で挟んで固定する。
【００２６】
他方、セパレータが２枚以上の膜で構成された積層体の場合、図２に示すように、少なくとも、最も負極側に位置する膜の周縁部を、ガスケットの封口板との間で固定すればよいが、図３に示すように、全ての膜の周縁部を、ガスケットと封口板との間で固定しても構わない。
【００２７】
ガスケットと封口板とで挟まれるセパレータの周縁部の幅（セパレータの端部からの長さ）は、例えば、０．５〜２ｍｍとすればよい。
【００２８】
セパレータが２枚以上の膜で構成された積層体の場合、これらの膜同士は接着などによって固定されていてもよく、独立した膜を重ねて構成してもよい。また、セパレータを構成する個々の膜（セパレータが１枚の膜で構成される場合の、当該膜も含む）は、単層構造でもよく、多層構造であってもよい。
【００２９】
セパレータの具体例としては、ビニロンとレーヨンを主体とする不織布、ビニロン・レーヨン不織布（ビニロン・レーヨン混抄紙）、ポリアミド不織布、ポリオレフィン・レーヨン不織布、ビニロン紙、ビニロン・リンターパルプ紙、ビニロン・マーセル化パルプ紙などが挙げられる。また、親水処理された微孔性ポリオレフィンフィルム（微孔性ポリエチレンフィルムや微孔性ポリプロピレンフィルムなど）とセロファンフィルムとビニロン・レーヨン混抄紙のような吸液層（電解質保持層）とを積み重ねたものをセパレータとしてもよい。
【００３０】
また、セパレータには、アニオン伝導性膜を使用することが好ましい。アニオン伝導性膜を使用した場合、負極でのデンドライト発生を良好に抑制することができる。また、負極に亜鉛粒子を含有するアルカリ二次電池においては、充放電を繰り返すと、徐々に負極の形状が変化して、負極端子を兼ねる封口板との電気的接触が十分取れなくなる虞があるが、セパレータにアニオン伝導性膜を使用した場合には、このような負極の変形を抑制することもできる。よって、セパレータにアニオン伝導性膜を使用することによって、扁平形アルカリ二次電池の充放電サイクル特性を、さらに高めることが可能となる。
【００３１】
アニオン伝導性膜としては、例えば、ポリマーをマトリクスとし、かつ前記マトリクス中に金属の酸化物、水酸化物、炭酸塩、硫酸塩、リン酸塩、ホウ酸塩およびケイ酸塩よりなる群から選択される少なくとも１種の金属化合物の粒子を分散させて構成したものが挙げられる。
【００３２】
アニオン伝導性膜のマトリクスとなるポリマーは、特に限定はされないが、ポリフッ化ビニリデン（ＰＶＤＦ）、ポリテトラフルオロエチレン（ＰＴＦＥ）、フッ化ビニリデン−ヘキサフルオロプロピレン共重合体（ＰＶＤＦ−ＨＦＰ）、フッ化ビニリデン−クロロトリフルオロエチレン共重合体（ＰＶＤＦ−ＣＴＦＥ）、フッ化ビニリデン−テトラフルオロエチレン共重合体（ＰＶＤＦ−ＴＦＥ）、フッ化ビニリデン−ヘキサフルオロプロピレン−テトラフルオロエチレン共重合体（ＰＶＤＦ−ＨＦＰ−ＴＦＥ）などのフッ素樹脂；ポリエチレン（ＰＥ）、ポリプロピレン（ＰＰ）などのポリオレフィン；ポリスチレン；極性基または極性を有する結合を分子内に有するポリマー（以下、「極性ポリマー」という）；などが挙げられる。
【００３３】
前記の極性ポリマーとしては、ポリアルキレンイミン（ポリエチレンイミンなど）などのアミノ基を含有するポリマー；（アルコキシ）ポリアルキレングリコールモノ（メタ）アクリレートなどのエステル結合（エステル基）を含有するポリマー；ポリ（メタ）アクリル酸のアルカリ金属塩（ナトリウム塩など）、ポリ（メタ）アクリル酸のマグネシウム塩、ポリ（メタ）アクリル酸のアルカリ土類金属塩（カルシウム塩など）、ポリ（メタ）アクリル酸のアンモニウム塩、ポリマレイン酸のアルカリ金属塩（ナトリウム塩など）、ポリマレイン酸のマグネシウム塩、ポリマレイン酸のアルカリ土類金属塩（カルシウム塩など）、ポリマレイン酸のアンモニウム塩などの、カルボン酸塩基（カルボキシル基の塩）を含有するポリマー；ポリアミド；などが挙げられる〔前記の「（メタ）アクリル酸」とは、アクリル酸とメタクリル酸とを纏めた表現である〕。
【００３４】
アニオン伝導性膜は、マトリクスとなるポリマーとして、前記例示の各種ポリマーのうちの１種のみを含有していてもよく、２種以上を含有していてもよい。アニオン伝導性膜は、マトリクスとなるポリマーとして、前記例示のフッ素樹脂を含有していることがより好ましく、フッ素樹脂と極性ポリマーとを含有していることがさらに好ましい。
【００３５】
アニオン伝導性膜中には、金属化合物の粒子を分散させる。このような金属化合物の粒子としては、金属の酸化物、水酸化物、炭酸塩、硫酸塩、リン酸塩、ホウ酸塩およびケイ酸塩よりなる群から選択される少なくとも１種の化合物の粒子が挙げられる。
【００３６】
金属の酸化物としては、酸化セリウム、酸化ジルコニウムなどが挙げられるほか、ハイドロタルサイトを例示することもできる。ハイドロタルサイトは、下記一般式（１）に代表される化合物である。
【００３７】
｛Ｍ１１−ｘＭ２ｘ（ＯＨ）２｝（Ａｐ−）ｘ／ｐ・ｑＨ２Ｏ  （１）
【００３８】
前記一般式（１）中、Ｍ１はＭｇ、Ｆｅ、Ｚｎ、Ｎｉ、Ｃｏ、Ｃｕ、Ｃａ、Ｌｉなどを表し、Ｍ２はＡｌ、Ｆｅ、Ｍｎなどを表し、ＡはＣＯ３２−などを表し、ｑは０以上の整数、ｐは２または３で、０．２≦ｘ≦０．４である。
【００３９】
また、水酸化物（金属の水酸化物）としては、水酸化セリウム、水酸化ジルコニウムなどが挙げられる。さらに、硫酸塩としては、エトリンガイドなどが挙げられる。また、リン酸塩としては、ハイドロキシアパタイトなどが挙げられる。
【００４０】
前記金属化合物の粒子の中でも、ハイドロタルサイトなどの陰イオン交換能を有する層間化合物が好ましい。
【００４１】
前記金属化合物の粒子の平均粒子径は、５ｎｍ以上であることが好ましく、１０ｎｍ以上であることがより好ましく、１００ｎｍ以上であることが特に好ましく、１００μｍ以下であることが好ましく、１０μｍ以下であることがより好ましく、１μｍ以下であることが特に好ましい。
【００４２】
本明細書でいうアニオン伝導性膜に係る金属化合物の粒子の平均粒子径、および後述する各粒子（銀酸化物、絶縁性無機粒子、黒鉛粒子など）の平均粒子径は、レーザー散乱粒度分布計（例えば、堀場製作所製「ＬＡ−９２０」）を用い、粒子を溶解しない媒体に、これらの粒子を分散させて測定した、体積基準での累積頻度５０％における粒径（Ｄ５０）である。
【００４３】
アニオン伝導性膜におけるポリマー（マトリクスとなるポリマー）の割合は、０．１質量％以上であることが好ましく、１質量％以上であることがより好ましく、１０質量％以上であることがさらに好ましく、４０質量％以上であることが特に好ましく、また、９０質量％以下であることが好ましく、８０質量％以下であることがより好ましく、７０質量％以下であることがさらに好ましく、６０質量％以下であることが特に好ましい。
【００４４】
また、アニオン伝導性膜における前記金属化合物の粒子の割合は、０．１質量％以上であることが好ましく、１質量％以上であることがより好ましく、５質量％以上であることがさらに好ましく、３０質量％以上であることが特に好ましく、また、９０質量％以下であることが好ましく、８０質量％以下であることがより好ましく、６０質量％以下であることがさらに好ましく、５０質量％以下であることが特に好ましい。
【００４５】
アニオン伝導性膜は、例えば、前記ポリマーや金属化合物の粒子などを水やＮ−メチル−２−ピロリドンなどの有機溶媒に分散（ポリマーは溶解していてもよい）させて調製したアニオン伝導性膜形成用組成物を、基材表面に塗布し、乾燥した後に剥離する方法によって形成することができる。また、前記の乾燥後にプレス処理を施してもよい。なお、アニオン伝導性膜は、この段階ではアルカリ電解液を含有していないが、電池内において、電池に注入されたアルカリ電解液（アルカリ電解質として使用されるアルカリ電解液）を吸収させることにより、内部に電解液を含有させることができる。また、前記の乾燥後（またはプレス処理後）のアニオン伝導性膜をアルカリ電解液中に浸漬して、あらかじめアルカリ電解液を吸収させてから電池の組み立てに供してもよい。
【００４６】
アニオン伝導性膜の厚みは、アニオン伝導性膜による前記の効果をより良好に確保する観点から、１０μｍ以上であることが好ましく、２０μｍ以上であることがより好ましく、４０μｍ以上であることが特に好ましい。ただし、アニオン伝導性膜が厚すぎると、電池内でのアニオン伝導性膜の占有体積が大きくなって、正極活物質や負極活物質の導入量が少なくなる虞がある。よって、電池の容量をより高める観点からは、アニオン伝導性膜の厚みは、５００μｍ以下であることが好ましく、３００μｍ以下であることがより好ましく、２５０μｍ以下であることがさらに好ましい。
【００４７】
アニオン伝導性膜と他の膜とを組み合わせてセパレータを構成する場合、アニオン伝導性膜は、その使用による効果（デンドライトの発生抑制効果および負極の変形抑制効果）をより良好に確保する観点から、最も負極側に配置されることが好ましい。
【００４８】
また、セパレータの厚み（セパレータが２枚以上の膜で構成されている場合、それらの合計厚み）は、２０〜５００μｍであることが好ましい。
【００４９】
扁平形アルカリ二次電池に係る正極には、銀酸化物の他、オキシ水酸化ニッケルなどアルカリ二次電池の正極活物質として利用可能な化合物を使用することができ、例えば、正極活物質の他に導電助剤を含有する正極合剤層のみからなるもの（正極合剤の成形体）や、正極活物質および導電助剤を含有する正極合剤層を、集電体の片面または両面に形成した構造のものなどが挙げられる。
【００５０】
正極の活物質として銀酸化物を用いる場合には、ＡｇＯやＡｇ２Ｏを使用することができる。
【００５１】
銀酸化物は、その粒度について特に限定はされないが、平均粒子径が、１０μｍ以下であることが好ましく、２μｍ以下であることがより好ましい。このようなサイズの銀酸化物を用いた場合には、充電時の利用率が向上し、充電終止電圧を比較的低くしても大きな充電容量が得られるため、電池の充放電サイクル特性をさらに高めることができ、また、例えば、充電終止電圧を高めることによって生じ得る電池の膨れを抑えることが可能となる。
【００５２】
ただし、あまり粒径の小さい銀酸化物は製造やその後の取り扱いが困難となることから、銀酸化物の平均粒子径は、０．０１μｍ以上であることが好ましく、０．０３μｍ以上であることがより好ましい。
【００５３】
正極合剤層の導電助剤としては、カーボンブラック粒子、黒鉛粒子などの炭素質材料の粒子などが挙げられる。なお、導電助剤には、カーボンブラック粒子と黒鉛粒子とを併用することがより好ましい。
【００５４】
カーボンブラック粒子を使用することで、正極合剤層中で良好な導電ネットワークを形成しやすいため、例えば黒鉛粒子のみを使用する場合に比べて、正極活物質である銀酸化物の粒子との接点が多くなり、正極合剤層内の電気抵抗を効果的に低減することができ、これにより、充電時に正極活物質の反応効率を向上させることが可能となる。
【００５５】
他方、カーボンブラック粒子のみを使用する場合には、正極合剤層の厚みによっては、その成形性を高めるためにバインダを使用する必要があるが、黒鉛粒子も併用した場合には、正極合剤層の成形性が向上するため、例えば正極合剤の成形体や正極合剤層が０．４ｍｍ以下、より好ましくは０．３ｍｍ以下と薄い場合であってもその成形性が良好となり、バインダを用いなくとも製造不良の発生を防ぐことが容易になる。
【００５６】
正極合剤層に係る黒鉛粒子は、天然黒鉛（鱗片状黒鉛など）の粒子、人造黒鉛の粒子のいずれでもよく、これらのうちの１種または２種以上を使用することができる。
【００５７】
前記の通り、黒鉛粒子には正極合剤層の成形性を高める機能があるが、この機能をより良好に発揮させる観点から、黒鉛粒子は、平均粒子径が、１μｍ以上であることが好ましく、２μｍ以上であることがより好ましく、また、導電性の向上の観点からから、７μｍ以下であることが好ましく、５μｍ以下であることがより好ましい。
【００５８】
正極合剤層に係るカーボンブラック粒子としては、ファーネスブラック、チャンネルブラック、アセチレンブラック、サーマルブラックなどが例示され、これらのうちの１種または２種以上を用いることができる。これらのカーボンブラック粒子の中でも、導電性が高く不純物が少ないアセチレンブラックが好ましく用いられる。
【００５９】
また、正極活物質として銀酸化物を使用する場合、正極合剤層には、絶縁性無機粒子をさらに含有させることが好ましく、これによって電池の充放電サイクル特性をより高めることができる。また、絶縁性無機粒子を使用する場合、さらにカーボンブラック粒子と黒鉛粒子とを正極合剤層に含有させることで、電池の充放電サイクル特性をさらに高めることができる。
【００６０】
正極合剤層に係る絶縁性無機粒子としては、Ｓｉ、Ｚｒ、Ｔｉ、Ａｌ、ＭｇおよびＣａより選択される少なくとも１種の元素の酸化物などの粒子が挙げられる。また、前記酸化物の具体例としては、Ａｌ２Ｏ３、ＴｉＯ２、ＳｉＯ２、ＺｒＯ２、ＭｇＯ、ＣａＯ、ＡｌＯＯＨ、Ａｌ（ＯＨ）３などが挙げられ、アルカリ電解質（アルカリ電解液）に溶解しないか、難溶性である粒子が好ましく用いられる。これらの絶縁性無機粒子は、１種のみを用いてもよく、２種以上を併用してもよい。
【００６１】
絶縁性無機粒子は、その粒子径が大きすぎると、電池の充放電サイクル特性の向上効果が小さくなる虞がある。よって、電池の充放電サイクル特性をより良好に高める観点からは、絶縁性無機粒子の平均粒子径は、０．５μｍ以下であることが好ましく、０．３μｍ以下であることがより好ましい。
【００６２】
また、絶縁性無機粒子の粒子径が小さすぎると、電池の充電効率（初期容量）の向上効果が小さくなる虞がある。よって、電池の充電効率をより良好に高める観点からは、絶縁性無機粒子の平均粒子径は、０．０１μｍ以上であることが好ましく、０．０５μｍ以上であることがより好ましい。
【００６３】
正極合剤層（正極合剤の成形体や集電体上に形成された正極合剤塗布層など）の組成としては、容量を確保するために、正極活物質として銀酸化物を使用する場合、その含有量は、正極合剤層を構成する固形分全体を１００質量％として、例えば、６０質量％以上であることが好ましく、８０質量％以上であることがより好ましく、９０質量％以上であることが特に好ましい。
【００６４】
また、正極合剤層における導電助剤の含有量は、導電性の点から０．２質量％以上であることが好ましく、０．５質量％以上であることが好ましく、１質量％以上であることが特に好ましく、一方、容量低下や充電時のガス発生を防ぐため、８質量％以下であることが好ましく、７質量％以下であることがより好ましく、５質量％以下であることがさらに好ましく、３質量％以下であることが特に好ましい。
【００６５】
なお、正極合剤層にカーボンブラック粒子と黒鉛粒子とを含有させる場合、黒鉛粒子の含有量は、カーボンブラック粒子との併用による電池の充電効率や充放電サイクル特性の向上効果を良好に確保する観点から、１質量％以上であることが好ましく、２質量％以上であることがより好ましい。そして、正極合剤層にカーボンブラック粒子と黒鉛粒子とを含有させる場合の黒鉛粒子の含有量は、例えば正極合剤層中の銀酸化物の量が少なくなりすぎて電池の容量が低下することを抑える観点から、７質量％以下であることが好ましく、４質量％以下であることがより好ましい。
【００６６】
また、正極合剤層にカーボンブラック粒子と黒鉛粒子とを含有させる場合、カーボンブラック粒子の含有量は、黒鉛粒子との併用による電池の充電効率や充放電サイクル特性の向上効果を良好に確保する観点から、０．１質量％以上であることが好ましく、０．５質量％以上であることがより好ましい。ただし、正極合剤層中のカーボンブラック粒子の量が多すぎると、例えば電池を高温下で貯蔵した際に、正極の膨れ量が大きくなる虞がある。よって、電池の貯蔵（特に６０℃程度の高温下での貯蔵）時の正極の膨れを抑えて、電池の貯蔵特性を向上させる観点からは、正極合剤層にカーボンブラック粒子と黒鉛粒子とを含有させる場合のカーボンブラック粒子の含有量は、１．５質量％以下であることが好ましく、１質量％以下であることがより好ましい。
【００６７】
また、正極合剤層に絶縁性無機粒子を含有させる場合、その含有量は、その使用による効果（特に電池の充放電サイクル特性向上効果）を良好に確保する観点から、０．１質量％以上であることが好ましく、３質量％以上であることがより好ましい。ただし、正極合剤層中の絶縁性無機粒子の量が多すぎると、正極活物質の充填量が減少して電池の容量減少を招くほか、絶縁性無機粒子の種類によっては、充放電サイクルが進行した場合に、放電容量が急に低下してしまう場合もあることから、正極合剤層における絶縁性無機粒子の含有量は、７質量％以下であることが好ましく、５質量％以下であることがより好ましい。
【００６８】
正極合剤層は、前記の通り、バインダを使用せずに形成することも可能であるが、強度を高める必要がある場合（導電助剤に黒鉛を使用しない場合など）にはバインダを用いてもよい。正極合剤層のバインダとしては、ポリテトラフルオロエチレン（ＰＴＦＥ）などのフッ素樹脂などが挙げられる。バインダを使用する場合、正極合剤層中のバインダの含有量は、０．１〜２０質量％であることが好ましい。
【００６９】
正極は、正極合剤の成形体の場合には、例えば、正極活物質および導電助剤、さらには必要に応じてアルカリ電解質（電池に注入するアルカリ電解質と同じものが使用できる）などを混合して調製した正極合剤を所定の形状に加圧成形することで製造することができる。
【００７０】
また、正極合剤層と集電体とを有する形態の正極の場合には、例えば、正極活物質および導電助剤などを水またはＮ−メチル−２−ピロリドン（ＮＭＰ）などの有機溶媒に分散させて正極合剤含有組成物（スラリー、ペーストなど）を調製し、これを集電体上に塗布し乾燥し、必要に応じてカレンダ処理などのプレス処理を施す工程を経て製造することができる。
【００７１】
ただし、正極は、前記の各方法で製造されたものに限定されず、他の方法で製造したものであってもよい。
【００７２】
正極合剤の成形体を正極とする場合、その厚みは、０．１５〜４ｍｍであることが好ましい。他方、正極合剤層と集電体とを有する形態の正極の場合、正極合剤層の厚み（集電体の片面あたりの厚み）は、３０〜３００μｍであることが好ましい。
【００７３】
正極に集電体を用いる場合には、その集電体としては、例えば、ＳＵＳ３１６、ＳＵＳ４３０、ＳＵＳ４４４などのステンレス鋼；アルミニウムやアルミニウム合金；を素材とするものが挙げられ、その形態としては、平織り金網、エキスパンドメタル、ラス網、パンチングメタル、金属発泡体、箔（板）などが例示できる。集電体の厚みは、例えば、０．０５〜０．２ｍｍであることが好ましい。このような集電体の表面には、カーボンペーストや銀ペーストなどのペースト状導電材を塗布しておくことも望ましい。
【００７４】
扁平形アルカリ二次電池の負極には、亜鉛粒子、すなわち、純亜鉛（不可避不純物を含む）または亜鉛合金によって構成される粒子を使用する。このような負極では、前記粒子中の亜鉛が活物質として作用する。亜鉛合金粒子の合金成分としては、例えば、インジウム、ビスマス、アルミニウムなどが挙げられる（残部は亜鉛および不可避不純物である）。負極の有する亜鉛粒子は、単一の組成である１種のみの粒子で構成されていてもよい、異なる組成の２種以上の粒子を含むものであってもよい。
【００７５】
ただし、亜鉛粒子には、合金成分として水銀を含有しないものを使用することが好ましい。このような亜鉛粒子を使用している電池であれば、電池の廃棄による環境汚染を抑制できる。また、水銀の場合と同じ理由から、亜鉛粒子には、合金成分として鉛を含有しないものを使用することが好ましい。
【００７６】
亜鉛粒子の粒度としては、例えば、全粉末中、粒径が７５μｍ以下の粒子の割合が５０質量％以下のものが好ましく、３０質量％以下のものがより好ましく、また、粒径が１００〜２００μｍの粉末の割合が、５０質量％以上、より好ましくは９０質量％以上であるものが挙げられる。ここでいう亜鉛粒子における粒度は、前記のアニオン伝導性膜に係る金属化合物の粒子の平均粒子径測定法と同じ測定方法により得られる値である。
【００７７】
負極には、例えば、前記の亜鉛粒子の他に、必要に応じて添加されるゲル化剤（ポリアクリル酸ソーダ、カルボキシメチルセルロースなど）を含んでもよく、これにアルカリ電解質を加えることで構成される負極剤（ゲル状負極）を使用してもよい。負極中のゲル化剤の量は、例えば、０．５〜１．５質量％とすることが好ましい。
【００７８】
また、負極は、前記のようなゲル化剤を実質的に含有しない非ゲル状の負極とすることもできる（なお、非ゲル状負極の場合、亜鉛粒子近傍に存在するアルカリ電解質が増粘しなければゲル化剤を含有しても構わないので、「ゲル化剤を実質的に含有しない」とは、アルカリ電解質の粘度への影響がない程度に含有していてもよい、という意味である）。ゲル状負極の場合には、亜鉛粒子の近傍に、ゲル化剤と共にアルカリ電解質が存在しているが、ゲル化剤の作用によってこのアルカリ電解質が増粘しており、アルカリ電解質の移動、ひいては電解質中のイオンの移動が抑制されている。このため、負極での反応速度が抑えられ、これが電池の負荷特性（特に重負荷特性）の向上を阻害しているものと考えられる。これに対し、負極を非ゲル状として、亜鉛粒子近傍に存在するアルカリ電解質の粘度を増大させずにアルカリ電解質中のイオンの移動速度を高く保つことで、負極での反応速度を高めて、負荷特性（特に重負荷特性）をより高めることができる。
【００７９】
負極に含有させるアルカリ電解質には、電池に注入するものと同じものを使用することができる。
【００８０】
負極における亜鉛粒子の含有量は、例えば、６０質量％以上であることが好ましく、６５質量％以上であることがより好ましく、また、７５質量％以下であることが好ましく、７０質量％以下であることがより好ましい。
【００８１】
負極は、インジウム化合物を含有していることが好ましい。負極がインジウム化合物を含有することによって、亜鉛粒子とアルカリ電解質との腐食反応によるガス発生をより効果的に防ぐことができる。
【００８２】
前記のインジウム化合物としては、例えば、酸化インジウム、水酸化インジウムなどが挙げられる。
【００８３】
負極に使用するインジウム化合物の量は、質量比で、亜鉛粒子：１００に対し、０．００３〜１であることが好ましい。
【００８４】
扁平形アルカリ二次電池に使用する使用するアルカリ電解質としては、アルカリ金属の水酸化物（水酸化ナトリウム、水酸化カリウム、水酸化リチウムなど）の１種または複数種の水溶液（アルカリ電解液）などが好適に用いられ、水酸化カリウムが特に好ましい。アルカリ電解液の濃度は、例えば、水酸化カリウムの水溶液の場合、水酸化カリウムが、好ましくは２０質量％以上、より好ましくは３０質量％以上であって、好ましくは４０質量％以下、より好ましくは３８質量％以下である。水酸化カリウムの水溶液の濃度をこのような値に調整することで、導電性に優れたアルカリ電解液とすることができる。
【００８５】
アルカリ電解質には、前記の各成分の他に、本発明の効果を損なわない範囲で、必要に応じて公知の各種添加剤を添加してもよい。例えば、扁平形アルカリ二次電池の負極に用いる亜鉛粒子の腐食（酸化）を防止するために、酸化亜鉛を添加するなどしてもよい。なお、酸化亜鉛は、負極に添加することもできる。
【００８６】
また、アルカリ電解質として使用するアルカリ電解液には、マンガン化合物、スズ化合物およびインジウム化合物よりなる群から選択される１種以上が溶解していることが好ましい。アルカリ電解液中にこれらの化合物が溶解している場合には、これらの化合物由来のイオン（マンガンイオン、スズイオン、インジウムイオン）が、正極中にマンガン酸化物を含有させた場合に溶出するＭｎのイオンと同じ効果を奏するため、電池の充放電サイクル特性がさらに向上する。
【００８７】
アルカリ電解液に溶解させるマンガン化合物としては、塩化マンガン、酢酸マンガン、硫化マンガン、硫酸マンガン、水酸化マンガンなどが挙げられる。また、アルカリ電解液に溶解させるスズ化合物としては、塩化スズ、酢酸スズ、硫化スズ、臭化スズ、酸化スズ、水酸化スズ、硫酸スズなどが挙げられる。さらに、アルカリ電解液に溶解させるインジウム化合物としては、水酸化インジウム、酸化インジウム、硫酸インジウム、硫化インジウム、硝酸インジウム、臭化インジウム、塩化インジウムなどが挙げられる。
【００８８】
アルカリ電解液中におけるインジウム化合物、マンガン化合物およびスズ化合物の濃度（これらのうちの１種のみを溶解させる場合は、その濃度であり、２種以上を溶解させる場合は、それらの合計濃度である）は、前記の効果をより良好に確保する観点から、質量基準で、５０ｐｐｍ以上であることが好ましく、５００ｐｐｍ以上であることがより好ましく、また、１００００ｐｐｍ以下であることが好ましく、５０００ｐｐｍ以下であることがより好ましい。
【００８９】
扁平形アルカリ二次電池の外装缶および封口板は、鉄やステンレス鋼にニッケルメッキを施したものなどによって形成することができる。なお、充電時に外装缶を構成する鉄などの元素が溶出するのを防ぐため、外装缶の内面には、金などの耐食性の金属をメッキしておくことが望ましい。
【００９０】
また、封口板は、負極と接する側の表面に、銅または黄銅などの銅合金で構成された金属層を形成することが好ましく、前記金属層の表面にさらにスズの層を形成することがより好ましい。
【００９１】
さらに、扁平形アルカリ二次電池のガスケットは、ポリアミド（ナイロン６６など）などの樹脂で形成することができる。
【００９２】
扁平形アルカリ二次電池の平面視での形状は、円形でもよく、四角形（正方形・長方形）などの多角形であってもよい。また、多角形の場合には、その角を曲線状としていてもよい。
【００９３】
本発明の扁平形アルカリ二次電池は、アルカリ一次電池（酸化銀一次電池など）が採用されている用途に使用し得るほか、従来から知られているアルカリ二次電池や非水電解質二次電池が採用されている用途にも適用することができる。
【実施例】
【００９４】
以下、実施例に基づいて本発明を詳細に述べる。ただし、下記実施例は、本発明を制限するものではない。
【００９５】
実施例１
平均粒子径：１．４μｍで、Ｂｉを銀の総量に対して３．７％(質量基準）含有する酸化銀（Ａｇ２Ｏ）粒子とカーボンブラック粒子（ＢＥＴ比表面積が６８ｍ２／ｇで、一次粒子の平均粒子径が３５ｎｍのアセチレンブラック）とを、９８：２の質量比で混合して混合物を作製した。
【００９６】
さらに、前記混合物、黒鉛粒子（ＢＥＴ比表面積：２０ｍ２／ｇ、平均粒子径：３．７μｍ）およびＴｉＯ２粒子（平均粒子径：２５０ｎｍ）を、それぞれ９５．２質量％、３．８質量％および１質量％となる割合で混合して正極合剤を構成し、この正極合剤：３００ｍｇを金型に充填し、充填密度５．７ｇ／ｃｍ３で、直径：１０．７ｍｍ、高さ：０．６ｍｍの円板状に加圧成形することによって、正極合剤成形体（正極合剤層）を作製した。
【００９７】
負極活物質には、添加元素としてＩｎ：５００ｐｐｍ、Ｂｉ：４００ｐｐｍおよびＡｌ：１０ｐｐｍを含有する、アルカリ一次電池で汎用されている無水銀の亜鉛合金粒子を用いた。前述した方法により求めた前記亜鉛合金粒子の粒度は、平均粒子径（Ｄ５０）が１２０μｍであり、粒径が７５μｍ以下の粒子の割合は２５質量％以下であった。
【００９８】
前記亜鉛合金粒子と、ＺｎＯとを、９７：３の割合（質量比）で混合し、負極を構成するための組成物（負極用組成物）を得た。この組成物：７８ｍｇを量り取って負極の作製に用いた。
【００９９】
アルカリ電解液には、３５質量％の濃度で水酸化カリウムを溶解させた水溶液に、更に、酸化亜鉛を３質量％の濃度で溶解させた水溶液を用いた。
【０１００】
ＰＴＦＥの水系分散液（固形分：６０質量％）：５ｇと、ポリアクリル酸ナトリウムの水溶液（濃度：２質量％）：２．５ｇと、ハイドロタルサイト粒子（平均粒子径：０．４μｍ）：２．５ｇとを混練し、圧延して１００μｍの厚みの膜を作製し、更に直径：１１．３ｍｍの円形に打ち抜いてアニオン伝導性膜を作製した。
【０１０１】
ポリエチレン主鎖にアクリル酸をグラフト共重合させた構造を有するグラフト共重合体で構成された２枚のグラフトフィルム（厚み：３０μｍ）を、セロハンフィルム（厚み：２０μｍ）の両側に配置した多層フィルムと、ビニロン−レーヨン混抄紙（厚み：１００μｍ）とを積層し、直径：１１．３ｍｍの円形に打ち抜き、更に前記アニオン伝導性膜を重ね合わせてセパレータを構成した。
【０１０２】
前記の正極（正極合剤成形体）、負極（負極用組成物）、アルカリ電解液、アニオン伝導性膜およびセパレータを、内面に金メッキを施した鋼板よりなる外装缶と、銅−ステンレス鋼（ＳＵＳ３０４）−ニッケルクラッド板よりなる封口板と、ナイロン６６製の環状ガスケットとから構成された電池容器内に封止し、セパレータの積層数が異なる以外は図３に示す構造を有し、直径１１．５ｍｍ、厚さ３．０ｍｍの扁平形アルカリ二次電池を作製した。なお、得られた扁平形アルカリ二次電池において、セパレータの周縁部の、ガスケットと封口板とで挟まれた部分の幅（セパレータの端部からの長さ）は、１ｍｍである。
【０１０３】
扁平形アルカリ二次電池の作製に際しては、セパレータ（前記積層体）をガスケットに載せ、セパレータがカップ状となるように周縁部を少し折り込んでおき、そのセパレータの内部に負極用組成物を入れてから封口板を重ね、それを、正極を内填した外装缶に被せてカシメ封口を行った。
【０１０４】
比較例１
実施例１で使用したものと同じセパレータ（積層体）を、図１に示すように、その周縁部がガスケットと正極（正極合剤成形体）との間に位置するように配置した以外は、実施例１と同様にして扁平形アルカリ二次電池を作製した。
【０１０５】
〔充放電サイクル特性評価〕
実施例１および比較例１の電池について、５．５ｍＡの電流値で電圧が１．０Ｖになるまで放電する定電流放電と、１１ｍＡの定電流で電圧が１．８Ｖになるまで充電し、続いて１．８Ｖの定電圧で電流値が１．１ｍＡになるまで充電する定電流−定電圧充電による充放電サイクルを繰り返し、各サイクルでの放電容量を測定した。その結果を図４に示す。
【０１０６】
実施例１の電池は、セパレータの周縁部をガスケットと封口板とで挟んだことにより、負極で形成されたデンドライトが外装缶の内面に到達して短絡を引き起こすのを抑制することができ、一定の放電容量で充放電を繰り返すことができた。
【０１０７】
一方、セパレータの周縁部をガスケットと正極との間に配置した比較例１の電池では、充放電サイクルの初期の段階で、負極のデンドライトが外装缶の内面に到達して微短絡を
生じ、サイクルごとの放電容量にばらつきを生じる結果となった。このため、比較例１の電池は２０サイクルで評価を終了した。
【符号の説明】
【０１０８】
１、１０    扁平形アルカリ二次電池
２      外装缶
３      封口板
４      正極
５      負極
６      セパレータ
７      ガスケット
【図１】
2020187849.tif 000003
【図２】
2020187849.tif 000004
【図３】
2020187849.tif 000005
【図４】
2020187849.tif 000006